Brevet FR2756847A1 — publié le 19980612

PROCEDE DE SEPARATION D'AU MOINS DEUX ELEMENTS D'UNE STRUCTURE EN CONTACT ENTRE EUX PAR IMPLANTATION IONIQUE La présente invention concerne un procédé de séparation d'au moins deux éléments d'une structure, ces deux éléments étant en contact entre eux selon une interface et étant fixés l'un à l'autre par des liaisons interatomiques au niveau de cette interface. Les deux éléments de la structure sont constitués de matériaux solides qui peuvent être de natures différentes. Il peut s'agir de matériaux conducteurs, semiconducteurs ou diélectriques. Selon une première utilisation de l'invention, ce procédé permet une séparation complète des deux éléments de la structure. Selon une deuxième utilisation de l'invention, ce procédé permet une séparation localisée des deux éléments pour obtenir par exemple des micro-coussinets pressurisés par une phase gazeuse. La séparation de deux éléments liés entre eux par des liaisons interatomiques n'est pas facile à obtenir surtout pour des éléments de très petites dimensions comme c'est le cas dans le domaine de la microélectronique. Cette opération est encore plus délicate lorsque l'on désire obtenir une séparation localisée des deux éléments. Une telle séparation localisée, lorsqu'elle est envisagée entre deux couches d'une structure microélectronique permettrait de réaliser des micro-coussinets pressurisés par introduction d'un gaz entre les parties séparées des deux couches. L'obtention de tels micro-coussinets pressurisés dans des dispositifs relevant de la microélectronique semble particulièrement difficile à obtenir par des procédés classiques. En effet, la plupart des procédés microélectroniques se déroulent dans des machines à basse pression ou à pression atmosphérique. Dans ces conditions, si on peut introduire une phase gazeuse à une pression déterminée dans une micro-cavité réalisée dans une structure en établissant une communication physique avec un milieu contenant le gaz correspondant à une pression désirée, il est difficile, voire impossible, de--fermer la micro-cavité en gardant la phase gazeuse à la pression voulue. Les inventeurs de la présente invention ont découvert qu'il est possible d'introduire une phase gazeuse à l'interface entre deux couches en contact sans avoir besoin de réaliser une communication physique entre cette interface et l'extérieur. Ils ont découvert que, par implantation d'ions d'un gaz approprié, il est possible d'obtenir une cassure des liaisons interatomiques existant entre les atomes des couches situées de part et d'autre de l'interface et même d'obtenir, si la dose d'ions implantés est suffisamment importante, la présence d'une phase gazeuse dans la zone de l'interface qui a été implantée. Si la dose d'ions implantée est correctement ajustée, la phase gazeuse introduite possède une pression suffisante pour obtenir le décollement des deux couches et fournir un micro-coussinet pressurisé. Par traitement de la totalité de l'interface, on peut obtenir une séparation complète des deux couches. L'invention a donc pour objet un procédé de séparation d'au moins deux éléments d'une structure, les deux éléments étant en contact entre eux selon une interface et étant fixés l'un à l'autre par des liaisons interatomiques au niveau de cette interface, caractérisé en ce qu'il consiste à effectuer une implantation ionique pour introduire des ions dans la structure avec une énergie suffisante pour qu'ils atteignent ladite interface et selon une dose suffisante pour casser lesdites liaisons interatomiques et permettre une séparation des deux éléments. La dose d'ions implantés peut être telle qu'elle provoque, au niveau de ladite interface, la constitution d'une phase gazeuse possédant une pression suffisante pour permettre la séparation des deux éléments. --- Le procédé peut être décomposé en une étape d'implantation ionique proprement dite, suivie éventuellement d'une étape de traitement thermique permettant de concentrer les ions implantés au niveau de ladite interface. Par exemple, si la structure est une structure semiconductrice du type silicium sur isolant, une couche de silicium constituant l'un des deux éléments de la structure et une couche d'oxyde de silicium constituant l'autre élément de la structure, les ions implantés peuvent être des ions d'hydrogène. L'implantation ionique peut être effectuée sur la totalité de ladite interface de façon à obtenir une séparation complète des deux éléments de la structure. Elle peut aussi être effectuée sur au moins une zone de ladite interface de façon à obtenir une séparation des deux éléments de la structure dans cette zone. Dans ce cas, l'implantation ionique peut être effectuée selon une dose permettant de conférer à la phase gazeuse constituée dans ladite zone une pression suffisante pour déformer au moins l'un des deux éléments de la structure. De préférence, la forme de ladite zone implantée est telle que la déformation dudit élément de la structure constitue un bossage ou un coussinet. La face externe de l'élément déformé par la pression de la phase gazeuse peut être rendue conductrice (par exemple par le dépôt d'une couche métallique), la structure pouvant ainsi présenter un contact électrique souple à un élément extérieur. Le procédé peut aussi prévoir la formation d'électrodes positionnées de façon à former au moins un condensateur o ladite phase gazeuse intervient comme diélectrique. Selon ce dernier aspect de l'invention, le procédé peut être utilisé pour obtenir un capteur de pression par mesure de--la capacité du condensateur. Il peut aussi être utilisé pour obtenir une matrice de capteurs de pression par mesure des capacités correspondant aux condensateurs formés à partir d'une matrice de zones implantées. Le procédé selon la présente invention peut aussi être utilisé pour obtenir une masse de SiC recouverte d'une couche de SiO2, ladite structure étant constituée d'un premier élément en silicium et d'un deuxième élément en SiO2 obtenu par croissance thermique à partir du premier élément, le deuxième élément étant solidarisé à la masse de SiC avant de provoquer la séparation entre le premier et le deuxième élément. L'invention sera mieux comprise et d'autres avantages et particularités apparaitront à la lecture de la description qui va suivre, donnée à titre d'exemple non limitatif, accompagnée des dessins annexés parmi lesquels: la figure 1 est un diagramme illustrant le profil de concentration d'ions implantés dans un matériau; - la figure 2 illustre l'application du procédé selon l'invention en vue d'obtenir la séparation de deux couches adhérant l'une à l'autre selon une interface; - la figure 3 est une vue de dessus d'une matrice de capteurs de pression réalisée en appliquant le procédé de l'invention; - la figure 4 est une vue de côté et en coupe selon l'axe IV-IV de la matrice de capteurs de pression représentée à la figure 3; - la figure 5 est une vue de côté et en coupe d'une structure présentant un contact électrique souple obtenue en appliquant le procédé selon l'invention; - les figures 6A et 6B illustrent une application particulière du-procédé selon la présente invention. Lorsque l'on bombarde une plaquette d'un matériau solide par des ions, ceux-ci pénètrent plus ou moins profondément dans la plaquette en fonction de l'énergie qui leur est donnée et en fonction de la nature du matériau. En considérant que la plaquette est réalisée en un matériau homogène, qu'elle possède une face plane et que le bombardement ionique est réalisé par un faisceau d'ions possédant une énergie déterminée, les ions implantés dans la plaquette vont se répartir autour d'une profondeur moyenne avec une concentration maximum autour de cette profondeur moyenne. La figure 1 montre un exemple d'un profil de concentration ionique correspondant à l'implantation d'ions H+ (protons) dans une plaquette de silicium monocristallin. Pour plus de détail on pourra se reporter au document FR-A-2 681 472 décrivant un "Procédé de fabrication de films minces de matériau semiconducteur". Sur la figure 1, l'axe des ordonnées correspond à la face plane de la plaquette par laquelle pénètre un faisceau d'ions d'énergie déterminée et symbolisé par des flèches. L'axe des abscisses, parallèle à la direction du faisceau d'ions, représente la profondeur p de la plaquette. La courbe 1 représente le profil de concentration C des ions implantés, l'implantation ayant été réalisée à une température déterminée, par exemple à température ambiante. La courbe 1 montre que la concentration d'ions implantés est maximale pour la profondeur Rp. Il est donc possible de concentrer une quantité relativement importante d'ions à une profondeur déterminée à l'intérieur d'un élément solide. Selon la présente invention, on utilise cette technique pour réaliser la séparation de deux éléments reliées l'un à l'autre, selon une interface, par des liaisons inter-atomiques. Le principe de l'invention consiste à introduire des ions à l'interface des deux éléments, ces ions étant aptes à casser les liaisons interatomiques existant entre les deux éléments. Ces ions sont introduits à l'interface selon une dose déterminée qui est suffisante pour provoquer la séparation des deux éléments. Cela signifie que la séparation peut intervenir parce qu'il y a suffisamment de liaisons interatomiques qui sont cassées et parce que l'implantation peut provoquer en outre, suivant la dose, la formation d'une phase gazeuse au niveau de l'interface possédant une pression qui peut contribuer à la séparation des deux éléments. Cette séparation peut intervenir naturellement, c'est-à-dire sans effort exercé sur les éléments. La séparation peut aussi intervenir en exerçant un effort, par exemple en appliquant une force mécanique, sur les éléments. Par souci d'efficacité, il est avantageux que la concentration maximale d'ions implantés coïncide avec l'interface entre les deux éléments à séparer. Pour cela, il suffit de calculer les paramètres d'implantation en fonction de la nature du ou des matériaux constituant les éléments à séparer et en fonction de la nature des ions. L'efficacité du procédé peut être encore améliorée si on procède, après l'étape d'implantation ionique, à un traitement thermique approprié. Un tel traitement thermique permet, dans certains cas, de redistribuer le profil de concentration des atomes implantés pour obtenir un profil de concentration plus étroit et de sommet plus élevé. On peut alors obtenir un profil correspondant à la courbe 2 pour l'exemple illustré par la figure 1. La figure 2 illustre l'application du procédé à la séparation complète de deux éléments 11 et 12 constituant une-structure 10 et fixés entre eux par des liaisons interatomiques selon leur interface 13. A titre d'exemple, on supposera que l'élément 11 est une couche de silice SiO2 de 1 im d'épaisseur obtenue par dépôt de type CVD à basse pression sur l'élément 12 qui est un substrat de silicium monocristallin. Les ions implantés, au travers de la face 14 de la couche 11 parallèle à l'interface 13, sont des ions H+. La dose d'implantation est de 5.1016 ions par cm2 et l'énergie des ions est comprise entre 100 et 140 keV. Un traitement thermique, postérieur à l'étape d'implantation, peut être effectué à 500 C pendant 30 minutes. Les ions implantés modifient les liaisons interatomiques existant entre les atomes des éléments situés de part et d'autre de l'interface. Dans le cas présent d'une interface SiSiO2, l'introduction d'hydrogène permet de casser les liaisons Si-O- Si en les transformant en liaisons Si-O-H et Si-H. Un autre exemple d'application concerne la séparation de couches minces dans un substrat du type silicium-sur-isolant. Il est possible, grâce au procédé selon l'invention, de séparer la couche superficielle de silicium du substrat, ou l'ensemble constitué par la couche superficielle de silicium et la couche d'isolant enterré du reste du substrat. Il suffit d'implanter des ions d'hydrogène soit à l'interface couche mince de silicium-couche d'isolant si l'on veut récupérer la couche de silicium, soit à l'interface couche d'isolant-silicium massif si l'on veut récupérer l'ensemble constitué par la couche mince de silicium et la couche d'isolant. Les figures 3 et 4 illustrent une application du procédé pour obtenir des séparations localisées de deux éléments. Ces figures concernent la réalisation d'une matrice de capteurs de pression 20. La structure de départ comprend un substrat 21 en silicium monocristallin dopé n sur lequel on a fait croître une couche 22 d'oxyde thermique. La couche 22 et le substrat 21 présentent donc une interface 27. Le substrat 21 présente des caissons 23, en forme de bandes parallèles, dopés p+ pour les rendre conducteurs. L'obtention de séparations localisées entre la couche 22 et le substrat 21 se fait de la manière suivante. Par masquage lithographique, on dégage des ouvertures correspondant à la surface des zones à implanter. On effectue ensuite une implantation ionique d'hydrogène selon une dose et une énergie déterminées de façon que ces ions atteignent majoritairement l'interface entre la couche 22 et le substrat 21, au travers des ouvertures du masque déposé sur la couche 22. Ailleurs, le masque empêche les ions d'atteindre l'interface. La dose d'ions implantés est également suffisante pour induire la constitution d'une phase gazeuse dans les zones d'interface concernées. Le masque est alors retiré. On peut ainsi obtenir une matrice de coussinets pressurisés 24 correspondant à une matrice d'ouvertures dans le masque. Ces coussinets 24 sont disposés au-dessus des caissons 23. Eventuellement, le procédé peut impliquer une étape de traitement thermique pour concentrer les ions implantés à l'interface. On dépose ensuite, sur la couche d'oxyde 22, des électrodes 25 constituées de bandes parallèles entre elles mais perpendiculaires aux caissons 23 en forme de bandes également et passant sur les coussinets pressurisés. Le dépôt de plots 26, après gravure de la couche d'oxyde, permet d'assurer la connexion électrique avec les caissons 23. Les électrodes 25 et les plots 26 peuvent être en aluminium et déposés au cours d'une même étape. A titre de variante, le dépôt des électrodes 25 et des plots 26 peut être réalisé avant l'opération d'implantation ionique. L'implantation ionique est alors réalisée ultérieuremenet, avec une énergie suffisante pour traverser les électrodes 25 et la couche d'oxyde 22. On a ainsi réalisé une matrice de capteurs de pression du type capacitif. Chaque capteur de pression est constitué par le condensateur élémentaire situé à l'emplacement du croisement d'une électrode 25 et d'une électrode 23 (ou caisson conducteur), entre lesquelles se trouve un coussinet pressurisé 24. La matrice de capteurs de pression obtenue comprend donc des lignes (par exemple les électrodes métalliques 25) et des colonnes (par exemple les caissons conducteurs 23). La pression dans un élément (i, j) de la matrice de capteurs, correspondant au croisement d'une ligne i et d'une colonne j, est obtenue par mesure de la capacité de l'élément (i, j). Pour cela, toutes les lignes, sauf la ligne i, et toutes les colonnes, sauf la colonne j, sont mises en haute impédance. On mesure alors la capacité existant entre la ligne i et la colonne j. D'une façon similaire, on peut réaliser une structure présentant un contact électrique souple à un élément extérieur. C'est ce que montre la figure 5 o la structure 30 de départ est constituée d'un substrat 31 en silicium monocristallin recouvert d'une couche d'oxyde thermique 32. La couche 32 et le substrat 31 présentent donc une interface 36. Par implantation ionique, suivie éventuellement d'une étape de traitement thermique, on peut décoller certaines zones de la couche 32 du substrat 31 pour obtenir des bossages 33 de--la forme désirée. La couche d'oxyde 32 est recouverte d'une couche métallique 34. La structure 30 permet alors d'assurer un contact électrique souple avec un élément extérieur 35. Un autre exemple d'application concerne le transfert d'une couche disposée sur un substrat initial vers un substrat cible. Le procédé selon l'invention s'avère alors particulièrement intéressant pour obtenir une couche d'oxyde thermique de bonne qualité sur un substrat cible notamment en SiC. En effet, la croissance thermique directe d'oxyde sur un substrat de SiC donne un oxyde de mauvaise qualité. Selon l'invention une couche d'oxyde de bonne qualité peut être produite sur un substrat initial en silicium et être transférée sur un substrat cible en SiC. Le procédé peut être conduit de la manière suivante. Le substrat cible est par exemple constitué d'une plaquette de SiC recouverte d'une couche épitaxiée de SiC pour obtenir un carbure de silicium de qualité satisfaisante. Le substrat initial est constitué d'une plaquette de silicium sur laquelle on a fait croître une couche d'oxyde thermique. Conformément à l'invention, des ions, par exemple des ions hydrogène, sont implantés à l'interface située entre la couche d'oxyde et la masse de silicium du substrat initial. La dose des ions implantés est choisie de façon à ne pas obtenir une séparation immédiate de la couche d'oxyde, mais de façon que cette séparation puisse se faire postérieurement grâce à un traitement thermique approprie. Les deux substrats sont mis en contact, la couche d'oxyde thermique étant adjacente à la couche de SiC épitaxiée, après que les surfaces destinées à être mises en contact aient reçu une préparation appropriée (nettoyage, polissage). Cette préparation de surface permet un collage des deux couches par adhérence moléculaire. On obtient l'assemblage représenté à la figure 6A o le substrat cible 40 est constitué d'une plaquette de SiC 41 recouverte d'une couche épitaxiée 42 et o le substrat initial 50 est constitué d'une plaquette de silicium 51 recouverte d'une couche d'oxyde thermique 52. On a représenté sous la référence 53 l'interface entre la plaquette 51 et la couche 52, cette interface ayant subi l'implantation ionique. L'ensemble peut alors être soumis à un traitement thermique facultatif, à une température T1 relativement basse, destinée à renforcer les liaisons interatomiques entre les couches 42 et 52 de manière à augmenter leur adhérence. On procède ensuite à la séparation en deux parties de l'ensemble ainsi constitué, au niveau de l'interface 53 conformément à la présente invention. Cette séparation est par exemple obtenue par un traitement thermique effectué à une température T2>T1. Le résultat obtenu est représenté à la figure 6B. On peut ensuite procéder à des opérations complémentaires: une opération de finition de surface de la face libre de la couche d'oxyde 52 (par exemple par polissage, par gravure) et une opération de stabilisation du collage des couches 42 et 52 par un traitement thermique à une température T3>T2. Bien que les exemples décrits ci-dessus concernent une structure dont les principaux éléments constitutifs sont en silicium et en oxyde de silicium, le procédé selon la présente invention peut s'appliquer à tout matériau solide pourvu que l'épaisseur des éléments permettent d'implanter de manière appropriée des ions à5 une interface considérée. REVENDICATIONS 1. Procédé de séparation d'au moins deux éléments (11, 12; 21, 22; 31, 32) d'une structure (10, 20, ), les deux éléments étant en contact entre eux selon une interface (13, 27, 36) et étant fixés l'un à l'autre par des liaisons interatomiques au niveau de cette interface, caractérisé en ce qu'il consiste à effectuer une - implantation ionique pour introduire des ions dans la structure (10, 20, 30) avec une énergie suffisante pour qu'ils atteignent ladite interface (13, 27, 36) et selon une dose suffisante pour casser lesdites liaisons interatomiques et permettre une séparation des deux éléments (11, 12; 21, 22; 31, 32). 2. Procédé de séparation selon la revendication 1, caractérisé en ce que la dose d'ions implantés provoque, au niveau de ladite interface, la constitution d'une phase gazeuse possédant une pression suffisante pour permettre la séparation des deux éléments. 3. Procédé de séparation selon l'une des revendications 1 ou 2, caractérisé en ce qu'il comprend une étape d'implantation ionique proprement dite, suivie d'une étape de traitement thermique permettant de concentrer les ions implantés au niveau de ladite interface (13, 27, 36). 4. Procédé de séparation selon l'une quelconque des revendications 1 à 3, caractérisé en ce que ladite structure (10, 20, 30) étant une structure semiconductrice du type silicium sur isolant, une couche de silicium (12, 21, 31) constituant l'un des deux éléments de la structure et une couche d'oxyde de silicium (11, 22, 32) constituant l'autre élément de la structure, les ions implantés sont des ions d'hydrogène. 5. Procédé selon l'une quelconque des revendications 1 à 4, caractérisé en ce que l'implantation ionique est effectuée sur la totalité de ladite interface (13) de façon à obtenir une séparation complète des deux éléments (11, 12) de la structure (10). 6. Procédé selon l'une quelconque des revendications--1 à 4, caractérisé en ce que l'implantation ionique est effectuée sur au moins une zone de ladite interface (27, 36) de façon à obtenir une séparation des deux éléments (21, 22; 31, 32) de la structure (20, 30) dans cette zone. 7. Procédé selon la revendication 6 lorsqu'elle est rattachée à la revendicaiton 2, caractérisé en ce que l'implantation ionique est effectuée selon une dose permettant de conférer à la phase gazeuse constituée dans ladite zone une pression suffisante pour déformer au moins l'un (22, 32) des deux éléments de la structure (20, 30). 8. Procédé selon la revendication 7, caractérisé en ce que la forme de ladite zone implantée est telle que la déformation dudit élément (22, 32) de la structure (20, 30) constitue un bossage ou un coussinet (24, 33). 9. Procédé selon l'une des revendications 7 ou 8, caractérisé en ce que la face externe de l'élément (32) déformé par la pression de la phase gazeuse est rendue conductrice, la structure (30) pouvant ainsi présenter un contact électrique souple à un élément extérieur (35). 10. Procédé selon l'une des revendications 7 ou 8, caractérisé en ce qu'il prévoit la formation d'électrodes (23, 25) positionnées de façon à former au moins un condensateur o ladite phase gazeuse intervient comme diélectrique. 11. Utilisation du procédé selon la revendication pour obtenir un capteur de pression par mesure de la capacité dudit condensateur. 12. Utilisation du procédé selon la revendication 10 pour obtenir une matrice de capteurs de pression par mesure des capacités correspondant aux condensateurs formés à partir d'une matrice de zones implantées. 13. Utilisation du procédé selon la revendication pour obtenir une masse de SiC recouverte d'une couche de SiO2, ladite structure (50) étant constituée d'un premier élément (51) en silicium et d'un deuxième élément (52) en SiO2 obtenu par croissance thermique à partir du premier élément (51), le deuxième élément (52) étant solidarisé à la masse de SiC (40) avant de provoquer la séparation entre le premier et le deuxième élément.